【手続補正書】
【提出日】平成28年9月26日(2016.9.26)
【手続補正１】
【補正対象書類名】明細書
【補正対象項目名】全文
【補正方法】変更
【補正の内容】
【発明の詳細な説明】
【発明の名称】敷物用不織布バッキングの製造方法、その方法により製造された敷物用不織布バッキング及びその不織布バッキングを備えた敷物
【技術分野】
【０００１】
本発明は、例えば自動車や列車、航空機などの乗り物の床面に敷設されるカーペットやマット、建物の室内や廊下の床面に敷設されるカーペットやマット、コンピュータのオペレーション用チェアマット、部屋の出入口に敷設される床面用マット、エレベータ内やエレベータホールの開閉扉前に敷設される床面用マット、玄関マットなどに適用されるカーペットに好適なズレ防止機能を有する敷物用不織布バッキングの製造方法、その方法により製造された敷物用不織布バッキング及びその不織布バッキングを備えた敷物に関する。
【背景技術】
【０００２】
例えば自動車の床面には、ファーストカーペットが敷設されており、他の内装材とトータルコーディネートされ、車内の装飾性を高めている。ところが、このファーストカーペットは、床面に接着剤などで固定されており、ゴミや土などで汚れても容易に交換することができない。そこで、従来、自動車床面のファーストカーペット上には、フロアマットが取り外し可能に装着され、ファーストカーペットが汚れるのを防いでいる。
【０００３】
ところが、自動車床面のファーストカーペットには、ニードルパンチ不織布が多く採用されており、その上にフロアマットを載せたとき、両者の接触面における摩擦係数が小さく滑りやすく、フロアマットがズレを生じることがあった。特に運転席側のフロアマットが前方にずれた場合、フロアマットがアクセルペダルやブレーキペダルに干渉し、重大な事故を引き起こす恐れがある。このような事情から、フロアマットを鳩目クリップしたり、フロアマットの裏面にズレ防止用の突起を形成した樹脂バッキングを設けたりする工夫もなされている。
【０００４】
近年、省エネの流れの中で車両についても軽量化が求められるようになり、その自動車用品としてのフロアマットについても軽量化が進み、樹脂バッキングからニードルパンチ不織布からなるバッキング材が採用されるようになった。このため、ファーストカーペットとフロアマットとの接触面における摩擦係数はさらに小さくなり、確実なズレ防止手段が求められるようになった。
【０００５】
このような要求に対し、図５に示すズレ防止手段が提案されている（特許文献１参照）。このズレ防止手段は、不織布バッキング１の裏面側に、表面と裏面とを有する経編み緯糸挿入編物の前記表面と裏面とを接続するループ状経糸をカットした編物２が一体化されていて、前記経糸のカット端３が係止部として繊維質バッキング１の裏面側に突出するようにしたものである。
【先行技術文献】
【特許文献】
【０００６】
【特許文献１】特開２００３−１０２６１１号公報
【発明の概要】
【発明が解決しようとする課題】
【０００７】
ところが、図５に示す敷物用不織布バッキングにあっては、当該不織布バッキング１にズレ防止機能を持たせるのに、経編み緯糸挿入編物のループ状経糸をカットして編物２を作製し、この編物２を不織布バッキング１の裏面側に接着などの手法によって接合一体化する必要があり、大変に高価で製造に手間のかかるものとなっていた。
【０００８】
本発明は、このような事情に鑑みなされたものであり、不織布バッキングの一連の製造過程の中でズレ防止機能を持たせることができ、従来、不織布バッキングにズレ防止機能を持たせるために要していた手間と時間を大幅に削減し、もって該不織布バッキングの低コスト化を実現することができるズレ防止機能を有する敷物用不織布バッキングの製造方法、その方法により製造された敷物用不織布バッキング及びその不織布バッキングを備えた敷物を提案することを目的とするものである。
【課題を解決するための手段】
【０００９】
上記目的を達成するため、請求項１記載の発明は、細繊維の繊維ウェブ上に熱接着性繊維からなる太繊維の繊維ウェブを形成し、次いで、これらを細繊維の繊維ウェブ側から前記細繊維の繊維径に対応するバーブ深さのニードル針を用いてニードルパンチ処理して前記各繊維ウェブの構成繊維相互並びに各繊維ウェブ間の構成繊維相互を絡合させると共に前記太繊維の一部を突出させ、その後、熱接着性繊維からなる太繊維の繊維ウェブ側から加熱処理することにより、前記太繊維の一部を溶かし、その熱溶融物によって突出する太繊維の根元を固めることを特徴とする敷物用不織布バッキングの製造方法をその要旨とした。
【００１０】
（削除）
【００１１】
（削除）
【００１２】
（削除）
【００１３】
請求項２記載の発明は、細繊維の繊維ウェブ上に太繊維の繊維ウェブを形成し、次いで、これらを細繊維の繊維ウェブ側から前記細繊維の繊維径に対応するバーブ深さのニードル針を用いてニードルパンチ処理して前記各繊維ウェブの構成繊維相互並びに各繊維ウェブ間の構成繊維相互を絡合させると共に前記太繊維の一部を太繊維からなる繊維ウェブ側から突出させ、その後、太繊維からなる繊維ウェブ側から加熱処理する敷物用不織布バッキングの製造方法であって、
前記太繊維は繊維表面にホットメルト樹脂がコーティングされてなり、前記加熱処理によりホットメルト樹脂を溶融させ、その溶融物によって突出する太繊維の根元を固めることを特徴とするズレ防止機能を有する敷物用不織布バッキングの製造方法をその要旨とした。
【００１４】
（削除）
【００１５】
（削除）
【００１６】
（削除）
【００１７】
請求項３記載の発明は、細繊維の繊維ウェブ上に太繊維の繊維ウェブを形成し、次いで、これらを細繊維の繊維ウェブ側から前記細繊維の繊維径に対応するバーブ深さのニードル針を用いてニードルパンチ処理して前記各繊維ウェブの構成繊維相互並びに各繊維ウェブ間の構成繊維相互を絡合させると共に前記太繊維の一部を太繊維からなる繊維ウェブ側から突出させ、その後、太繊維からなる繊維ウェブ側から加熱処理する敷物用不織布バッキングの製造方法であって、
前記太繊維の繊維ウェブ側に熱可塑性樹脂を塗布又は含浸することによって突出する太繊維の根元を固めることを特徴とするズレ防止機能を有する敷物用不織布バッキングの製造方法をその要旨とした。
【００１８】
（削除）
【００１９】
（削除）
【００２０】
（削除）
【００２１】
請求項４記載の発明は、請求項１〜３のいずれかに記載のズレ防止機能を有する敷物用不織布バッキングの製造方法を用いて製造されたズレ防止機能を有する敷物用不織布バッキングをその要旨とした。
【００２２】
（削除）
【００２３】
（削除）
請求項５記載の発明は、請求項４に記載の敷物用不織布バッキングを備えたことを特徴とする敷物をその要旨とした。
【００２４】
請求項６記載の発明は、敷物用不織布バッキングの内側に前記不織布バッキングから突出する太繊維を支持する支持層を設けたことを特徴とする請求項５に記載の敷物をその要旨とした。
【００２５】
（削除）
【００２６】
（削除）
【００２７】
（削除）
【発明の効果】
【００２８】
本発明の敷物用不織布バッキングの製造方法にあっては、不織布バッキングの一連の製造過程の中でズレ防止機能を持たせることができ、従来、不織布バッキングにズレ防止機能を持たせるために要していた手間と時間を大幅に削減し、もって該不織布バッキングの低コスト化を実現することができる。
【００２９】
請求項１〜３のいずれかに記載のズレ防止機能を有する敷物用不織布バッキングの製造方法を用いて製造されたズレ防止機能を有する敷物用不織布バッキング並びに敷物にあっては、太繊維（熱接着性繊維）の熱溶融物、ホットメルト樹脂の熱溶融物又は熱可塑性樹脂によって太繊維の根元が固められているので、突出する太繊維が敷物のズレを確実に防止できるようになっている。
【００３０】
また、太繊維の根元を固める太繊維（熱接着性繊維）、ホットメルト樹脂又は熱可塑性樹脂の量を増やすことにより、太繊維が突出する側面に太繊維（熱接着性繊維）の熱溶融物、ホットメルト樹脂の熱溶融物又は熱可塑性樹脂からなる遮音層を構成することができ、吸音性と遮音性を兼備した敷物用不織布バッキング並びに敷物を得ることができる。
【００３１】
また、本発明の不織布バッキング及び敷物は、フタロシアニン化合物、ヨウ素系抗菌剤、金属イオン及び縮合タンニンのゲル化物から選ばれる少なくとも１種を含む形態を採ることもできる。この場合、不織布バッキング及び敷物に含まれるフタロシアニン化合物、ヨウ素系抗菌剤、金属イオン及び縮合タンニンのゲル化物から選ばれる少なくとも１種が、喘息やアトピー性皮膚炎などのアレルギー性疾患の原因として、室内や車室内に棲息するダニ、その死骸や糞、花粉、ペットの毛、カビ等を分解、除去するので、これら不織布バッキングや敷物を適用した室内や車室内を清浄な環境とすることができる。
【００３２】
また、フタロシアニン化合物、ヨウ素系抗菌剤、金属イオン及び縮合タンニンのゲル化物は、不溶性であることから、不織布バッキングやそれを適用した敷物を洗濯等しても容易に脱落することが無く、アレルゲン低減、抗菌性、抗ウイルス性、消臭効果が長きに亘って発揮される。
【図面の簡単な説明】
【００３３】
【図１】本発明の敷物用不織布バッキングを備えた敷物を示す要部拡大断面図。
【図２】本発明の敷物用不織布バッキングを備えた敷物をファーストカーペット上に装着した状態を示す要部拡大断面図。
【図３】本発明の敷物用不織布バッキングの製造工程を示す模式図。
【図４】本発明の別の敷物用不織布バッキングを備えた敷物を示す要部拡大断面図。
【図５】従来のズレ防止機能を備えた不織布バッキングを示す要部拡大断面図。
【発明を実施するための最良の形態】
【００３４】
以下、本発明の敷物用不織布バッキングの製造方法、その方法により製造された敷物用不織布バッキング及びその不織布バッキングを備えた敷物について、図面に示した自動車用フロアマットの不織布バッキングに関する実施形態に従ってさらに詳しく説明する。
【００３５】
図１は、請求項１並びに請求項４及び５に記載の発明の一実施形態を示すものであり、表面繊維基材１３の裏側に不織布バッキング１２を設けた自動車用フロアマット１１を示すものである。表面繊維基材１３としては、ウィルトンカーペット、タフテッドカーペット、ニードルパンチカーペット、段通などフロアマット１１表面の意匠性を付与する層である。この表面繊維基材１３の構造、素材などは特に限定されないが、図１に示す表面繊維基材１３は、不織布、紙、布、フェルトあるいはこれらの複合物からなる繊維シート１３ａにパイル糸１３ｂを所定のボリュームで略Ｕ字状となるように打ち込んだものである。尚、表面繊維基材１３は、ニードルパンチカーペットのように、パイル糸１３ｂを打ち込まない繊維シート１３ａのみからなるものであっても良い。
【００３６】
また、図１に示す表面繊維基材１３には、パイル糸１３ｂの抜け止めのために目地止め層１７が設けられている。またさらに表面繊維基材１３の目地止め層１７の裏側には支持層１９が設けられている。図１に示す支持層１９は、発泡樹脂（好ましくは通気のある連続気泡構造）から構成されたものであり、例えばポリウレタン、ポリエチレン、ポリプロピレン、ポリビニルアルコール、ポリ塩化ビニル、スチレン−ブタジエン−アクリロニトリル共重合体、エチレン−酢ビ共重合体、ポリメタクリル酸メチル、フェノール、ユリアなどを素材とし、これらを熱分解型発泡剤を用いた気泡発生手段や揮発性溶剤を用いた気泡発生手段、あるいは高圧下で不活性ガスを高分子中に吸収させ、常圧で発泡させる気泡発生手段など従来公知の気泡発生手段を用いて発泡成形することにより得られるものを挙げることができる。図示の例では、発泡ポリウレタンを用いた支持層１９を採用した。
【００３７】
不織布バッキング１２には、例えばポリプロピレンやポリエチレンなどのポリオレフィン系繊維、ポリエチレンテレフタレートなどのポリエステル系繊維、ナイロン６、ナイロン６６などのポリアミド系繊維、ポリアクリロニトリルなどのアクリル系繊維、或いはポリビニルアルコール系繊維から選ばれる１種若しくは２種以上であって、その繊度が好ましくは１〜２０デシテックスである細繊維１４を構成繊維とする不織布を用いることができる。
【００３８】
この不織布バッキング１２を構成する細繊維１４中には極太の熱接着性繊維からなる太繊維１５が含まれている。太繊維１５としては、例えば繊度が２０〜３００デシテックス、好ましくは５０〜２００デシテックスの繊維を挙げることができる。また、この不織布バッキング１２の表面繊維基材１３と接着しない面側（裏面側）には、太繊維１５の一部が突出しており、その根元が太繊維（熱接着性繊維）の熱溶融物によって固められている。
【００３９】
太繊維１５を構成する熱接着性繊維としては特に限定されないが、例えば他の繊維よりも好ましくはその融点が２０℃以上低く、他の繊維を熱接着することのできる単一の成分からなる全溶融型繊維や低融点成分を繊維表面に有する芯鞘型やサイドバイサイド型等の複合繊維を挙げることができる。特に複合繊維を採用する場合、高融点成分の融点と低融点成分の融点との差が１５℃以上であることが好ましく、その高融点成分／低融点成分の組み合わせとしては、ポリエステル／ポリオレフィン、高融点ポリエステル／低融点ポリエステル、ポリアミド／ポリオレフィン、高融点ポリアミド／低融点ポリアミド、ポリプロピレン／ポリエチレン、高融点ポリエチレン／低融点ポリエチレン等が挙げられる。
【００４０】
図２は、図１に示すフロアカーペット１１をファーストカーペット１８上に装着した状態を示すものであり、フロアカーペット１１の不織布バッキング１２の裏面側から突出した太繊維１５がファーストカーペット１８内に入り込み、確実にフロアマット１１のズレを防止するようになっている。
【００４１】
またこの形態の場合、表面繊維基材１３の裏側には支持層１９が設けられており、該フロアマット１１に荷重が加わったとき、不織布バッキング１２の裏面側から突出する太繊維１５の基部を支持層１９が弾性変形して支持し、その支持層１９の復元力により前記太繊維１５が床面（カーペット）内部に入り込むことになることから、その作用は荷重が加わる部分の周囲にまで拡がり、また、荷重が加わる方向や大きさによっても、フロアマット１１に加わる荷重で弾性変形した支持層１９の復元力によって太繊維１５が確実に床面（カーペット）内部に入り込み、より効果的にフロアマット１１のズレを防止することができる。支持層１９としては発泡樹脂層などを挙げることができる。
【００４２】
次に、上述の不織布バッキングの製造方法について説明する。図３は、本発明の不織布バッキングの製造工程を示す模式図であり、まず、図３中矢印方向に移動するメッシュ２０上に第１ホッパー２１から当該不織布バッキング１２を構成する細繊維１４を投入して繊維ウェブ２２を形成する。次いで、この繊維ウェブ２２上に第２ホッパー２３から、熱接着性繊維からなる太繊維１５を投入して太繊維１５の繊維ウェブ２４を形成する。
【００４３】
次いで、細繊維１４の繊度に対応するバーブ深さのニードル針を用いて細繊維１４の繊維ウェブ２２側からニードルパンチ処理を施すことにより、各繊維ウェブ２２、２４の構成繊維相互並びに繊維ウェブ２２と繊維ウェブ２４間の構成繊維相互を絡合させる。このとき、ニードル針は、細繊維１４の繊度に対応するバーブ深さとなっていることから、ニードルパンチ処理が進めば進むほど、繊維ウェブ２２における細繊維１４の絡みが強くなり、締め固められることになる。一方、ニードル針に引っ掛かりにくい繊維ウェブ２４に含まれる太繊維１５は絡みが緩く、その根元が細繊維１４で締め固められるようになる。
【００４４】
この後、ニードルパンチ処理によって繊維相互が結合した不織布バッキング１２をヒーター２７によって、前記熱接着性繊維からなる太繊維１５が溶融する温度（太繊維が複合繊維の場合、低融点成分が溶融する温度）よりも高い温度で加熱することで、太繊維１５の一部を溶融させ、その溶融物によって繊維ウェブ２４の表面側に突出する太繊維１５の根元が固められるようになっている。
【００４５】
また、本発明の不織布バッキングの製造方法においては、フロアマットを載せるカーペットの種類に応じてニードルパンチ処理における針打ち込み密度や針深さを変更することで太繊維１５の突出量を調整することができる。すなわち、カーペットが厚く、毛足が長いものの場合、ニードルパンチ処理における針打ち込み密度を多くし、針深さを深くするのである。これにより細繊維１４の繊維ウェブ２２をさらに締め固め、突出する太繊維１５を長くすることができ、ズレ防止性を向上させることができるのである。一方、カーペットが薄く、毛足が短いものの場合、ニードルパンチ処理における針打ち込み密度を小さくし、針深さを浅くするのである。これにより細繊維１４の繊維ウェブ２２を締め固めを緩くし、太繊維１５の突出量を短くすることができ、グリップ性を調整できるのである。尚、針打ち込み密度や針深さは特に限定されないが、針打ち込み密度としては、８０〜４００本／ｍ２、好ましくは１００〜１５０本／ｍ２であり、針深さとしては、１０〜２０ｍｍ、好ましくは１３〜１６ｍｍである。これらの範囲外の場合、強度が低下したり、十分な柔らかさを確保できないといった不具合が生じる恐れがある。
【００４６】
尚、熱接着性繊維からなる太繊維の量を増やすことにより、太繊維が突出する側面に太繊維（熱接着性繊維）の熱溶融物からなる遮音層を構成することができ、この場合、吸音性と遮音性とを兼備した敷物用不織布バッキング並びに敷物を得ることができる。
【００４７】
次に、請求項２に記載の敷物用不織布バッキングとその製造方法について説明する。図４に示す不織布バッキングは、繊維表面にホットメルト樹脂がコーティングされた太繊維１５を用い、加熱処理によりホットメルト樹脂を溶融させ、その溶融物３０で突出する太繊維１５の根元を固めたものである。ホットメルト樹脂としては、例えばポリアミド系ホットメルト樹脂、ポリスチレン系ホットメルト樹脂、ポリエチレン系ホットメルト樹脂、ＥＶＡ系ホットメルト樹脂などを用いることができる。ホットメルト樹脂のコーティングは、太繊維をホットメルト樹脂のエマルジョン内に浸漬したり、ホットメルト樹脂のエマルジョンを太繊維にスプレー塗布するなど従来より知られたコーティング方法を用いることができる。
【００４８】
この不織布バッキングは、細繊維１４の繊維ウェブ２２上に太繊維１５の繊維ウェブ２４を形成し、次いで、これら繊維ウェブ２２、２４を細繊維１４の繊維ウェブ２２側から前記細繊維１４の繊維径に対応するバーブ深さのニードル針を用いてニードルパンチ処理して前記各繊維ウェブ２２、２４の構成繊維相互並びに各繊維ウェブ２２、２４間の構成繊維相互を絡合させると共に前記太繊維１５の一部を太繊維１５からなる繊維ウェブ２４側から突出させ、その後、太繊維１５からなる繊維ウェブ側から加熱処理することで、太繊維表面をコーティングするホットメルト樹脂を溶融させ、その溶融物３０によって太繊維１５の根元を固めることで得られる。
【００４９】
この場合も図１並びに図３の例と同様に、突出する太繊維１５の根元を支持する支持層１９が設けられている。また、カーペットの種類（厚さや毛足の長さ）に応じてニードルパンチ処理における針打ち込み密度や針深さを変更することで太繊維１５の突出量を調整することができる。すなわち、カーペットが厚く、毛足が長いものの場合、ニードルパンチ処理における針打ち込み密度を多くし、針深さを深くするのである。これにより細繊維１４の繊維ウェブ２２をさらに締め固め、突出する太繊維１５を長くすることができ、ズレ防止性を向上させることができるのである。一方、カーペットが薄く、毛足が短いものの場合、ニードルパンチ処理における針打ち込み密度を小さくし、針深さを浅くするのである。これにより細繊維１４の繊維ウェブ２２を締め固めを緩くし、太繊維１５の突出量を短くすることができ、グリップ性を調整できるのである。尚、針打ち込み密度や針深さは特に限定されないが、針打ち込み密度としては、８０〜４００本／ｍ２、好ましくは１００〜１５０本／ｍ２であり、針深さとしては、１０〜２０ｍｍ、好ましくは１３〜１６ｍｍである。これらの範囲外の場合、強度が低下したり、十分な柔らかさを確保できないといった不具合が生じる恐れがある。
【００５０】
尚、太繊維の根元を固めるホットメルト樹脂の量を増やすことにより、太繊維が突出する側面にホットメルト樹脂の熱溶融物からなる遮音層を構成することができ、この場合、吸音性と遮音性とを兼備した敷物用不織布バッキング並びに敷物を得ることができる。
【００５１】
次に、請求項３に記載の敷物用不織布バッキングとその製造方法について説明する。この方法は、細繊維の繊維ウェブ上に太繊維の繊維ウェブを形成し、次いで、これら繊維ウェブを細繊維の繊維ウェブ側から前記細繊維の繊維径に対応するバーブ深さのニードル針を用いてニードルパンチ処理して前記各繊維ウェブの構成繊維相互並びに各繊維ウェブ間の構成繊維相互を絡合させると共に前記太繊維の一部を太繊維からなる繊維ウェブ側から突出させ、その後、太繊維の繊維ウェブ側に熱可塑性樹脂を塗布又は含浸することによって突出する太繊維の根元を固めるというものである。
【００５２】
この製造方法に使用する熱可塑性樹脂としては特に限定されないが、例えばポリアミド系ホットメルト樹脂、ポリスチレン系ホットメルト樹脂、ポリエチレン系ホットメルト樹脂、ＥＶＡ系ホットメルト樹脂などのホットメルト樹脂を好ましい。熱可塑性樹脂の使用形態としては、そのまま塗布する方法の他に水エマルジョンの形態で塗布又は含浸することも可能である。
【００５３】
この製造方法の場合も図１並びに図３の例と同様に、突出する太繊維の根元を支持する支持層を設けることができる。また、太繊維の根元を固める熱可塑性樹脂の量を増やすことにより、太繊維の突出側面に熱可塑性樹脂からなる遮音層を構成することができ、この場合、吸音性と遮音性とを兼備した敷物用不織布バッキング並びに敷物を得ることができる。
【００５４】
本発明の不織布バッキングは、有機減衰性フィラー、フタロシアニン化合物、ヨウ素系抗菌剤、金属イオン及び縮合タンニンのゲル化物から選ばれる少なくとも１種を含む形態を採ることができる。有機減衰性フィラーは、音、振動、電磁波、衝撃等のエネルギーが当たると回転する双極子（ダイポール）と呼ばれる極（正負の偏り）を持った物質であり、この物質に音、振動、電磁波等のエネルギーが当たると双極子が回転し、熱エネルギーへと変換されてエネルギーの減衰がなされるようになっている。そのような作用を持つ有機減衰フィラーとしては、ｐ−（ｐ−トルエンスルホニルアミド）ジフェニルアミン、４，４’−ビス（α，α−ジメチルベンジル）ジフェニルアミン、オクチル化ジフェニルアミン、２，２’−メチレンビス（４−エチル−６−ｔｅｒｔ−ブチルフェノール）、および４，４’−チオビス（３−メチル−６−ｔｅｒｔ−ブチルフェノール）から選択される１種もしくは２種以上の化合物を挙げることができる。
【００５５】
フタロシアニン化合物としては、具体的には下記式に示す金属フタロシアニン化合物又はその誘導体（式中の金属Ｍは、Ｆｅ、Ｃｏ、Ｍｎ、Ｔｉ、Ｖ、Ｎｉ、Ｃｕ、Ｚｎ、Ｍｏ、Ｗ、Ｏｓから選択される金属である。から選ばれる１種若しくは２種以上を挙げることができる。
【００５６】
【化１】
2015042540.tif 000001
【００５７】
ヨウ素系抗菌剤としては、ヨウ素を担体に担持、吸蔵させて複合化したヨードホール、あるいは前記ヨードホールをゲスト分子として、これをホスト分子に包接させたヨウ素包接体、１−（ジヨードメチルスルホニル）−４−メチルベンゼン及び３−ヨード−２−プロピニルブチルカーボネートからなるヨウ素系抗菌剤を挙げることができる。特に１−（ジヨードメチルスルホニル）−４−メチルベンゼン及び３−ヨード−２−プロピニルブチルカーボネートからなるヨウ素系抗菌剤は、細菌やウイルスを直ぐに死滅させるのではなく、細胞壁のみを破壊してダメージを与えることで、細菌やウイルスから警報フェロモンを放出させ、周囲の細菌やウイルスを退散させるというメカニズムで抗菌、抗ウイルス性が発揮されるようになっている。
【００５８】
金属イオンとしては、銀や銅などの金属を含む金属繊維を用いる態様を挙げることができる。金属繊維からは銀や銅などの金属イオンが放出されるため、この金属イオンにより優れた抗菌、抗ウイルス性が発揮されることになる。
【００５９】
縮合タンニンのゲル化物としては、柿渋、ケブラコタンニン、ワットルタンニン、マングローブタンニン、スプルースタンニン、ガンビールタンニン、アカカテキン、カシワ樹皮タンニン等の縮合型タンニンを用い、これにアルデヒド水溶液を作用させてゲル化させたもの、縮合型タンニンにアンモニア水を作用させてゲル化させたもの、さらには縮合型タンニンにアンモニア水を作用させて溶解させた後に、アルデヒド水溶液を作用させてゲル化させたものなどを挙げることができる。この場合、不織布バッキングを構成する構成繊維をアンモニア水中に混合しておき、繊維表面及び繊維間上で縮合型タンニンをゲル化させ、繊維表面及び繊維間に縮合型タンニンのゲル化物を固定する方法を採ることもできる。
【００６０】
本発明の不織布バッキングを敷物に適用した場合であって、該不織布バッキングの内側に前記不織布バッキングから突出する太繊維を支持する支持層（好ましくは通気のある連続気泡構造を持つ発泡樹脂層）を設ける場合、その支持層中に有機減衰性フィラー、フタロシアニン化合物、ヨウ素系抗菌剤、金属イオン及び縮合タンニンのゲル化物から選ばれる少なくとも１種を含ませることができる。このような形態とすることで、敷物内部のクリーニングが行き届かず、ダニや細菌の繁殖の温床となり易い箇所にフタロシアニン化合物、ヨウ素系抗菌剤、金属イオン及び縮合タンニンのゲル化物などの抗菌成分を存在させることができるので、これらの抗菌成分のアレルゲン低減効果、抗ウイルス性、抗菌及び消臭効果を効果的に発揮させることができる。また、優れたエネルギー減衰効果を得ることができる。
【００６１】
また、本発明の不織布バッキングを敷物に適用する際、不織布バッキングを敷物に貼り合わせる接着剤や敷物裏面の目地止め層中に有機減衰性フィラー、フタロシアニン化合物、ヨウ素系抗菌剤、金属イオン及び縮合タンニンのゲル化物から選ばれる少なくとも１種を含ませることもできる。この場合も、敷物内部のクリーニングが行き届かず、ダニや細菌の繁殖の温床となり易い箇所にこれらの抗菌成分を存在させることができるので、アレルゲン低減効果、抗ウイルス性、抗菌及び消臭効果を効果的に発揮させることができる。また、優れたエネルギー減衰効果を得ることができる。
【００６２】
尚、本発明の敷物用不織布バッキングには、さらに別の抗菌剤や抗アレルゲン剤を必要に応じて適宜使用することができる。また、本発明では、不織布バッキングや敷物にこれら有機減衰性フィラー、フタロシアニン化合物、ヨウ素系抗菌剤、金属イオン及び縮合タンニンのゲル化物を適用する態様を述べたが、有機減衰性フィラー、フタロシアニン化合物、ヨウ素系抗菌剤、金属イオン及び縮合タンニンのゲル化物は、繊維に練り込んだり、バインダーを介して付着させたりして抗菌、抗アレルゲン、抗ウイルス性及びエネルギー変換能を有する繊維としたり、樹脂やガラス中に配合することで抗菌、抗アレルゲン、抗ウイルス性及びエネルギー変換能を有する樹脂成形物やガラス成形物とすることができる。具体的には自動車の座席シート、ハンドル、ヘッドレスト、ウインドウ、住宅の壁紙、床材、天井材、窓ガラスなどに適用できる。
【００６３】
尚、本発明の敷物用不織布バッキングは、例えば繊度が大きく繊維長が短い太繊維Ａとその太繊維Ａよりも繊度が小さく繊維長が長い太繊維Ｂとを用い、本発明の製造方法によりバッキングを製造したとき、バッキング表面からは、繊度が大きくズレ防止性の大きな太繊維Ａと、その太繊維よりも繊度が小さくズレ防止性の小さな太繊維Ｂが突出し、太繊維Ｂは太繊維Ａよりも長く突出するようになる。このため、敷物に力が加わったとき、まずは長く突出する太繊維Ｂがズレを防止し、さらに大きな力が加わったとき、太繊維Ｂよりも突出量が小さい太繊維Ａがズレを防止するようにするなど、特許請求の範囲に記載された範囲で自由に変更することができる。
【符号の説明】
【００６４】
１２・・・不織布バッキング
１３・・・表面繊維基材
１４・・・細繊維
１５・・・太繊維
【手続補正２】
【補正対象書類名】特許請求の範囲
【補正対象項目名】全文
【補正方法】変更
【補正の内容】
【特許請求の範囲】
【請求項１】
細繊維の繊維ウェブ上に熱接着性繊維からなる太繊維の繊維ウェブを形成し、次いで、これらを細繊維の繊維ウェブ側から前記細繊維の繊維径に対応するバーブ深さのニードル針を用いてニードルパンチ処理して前記各繊維ウェブの構成繊維相互並びに各繊維ウェブ間の構成繊維相互を絡合させると共に前記太繊維の一部を突出させ、その後、熱接着性繊維からなる太繊維の繊維ウェブ側から加熱処理することにより、前記太繊維の一部を溶かし、その熱溶融物て突出する太繊維の根元を固めることを特徴とする敷物用不織布バッキングの製造方法。
【請求項２】
細繊維の繊維ウェブ上に太繊維の繊維ウェブを形成し、次いで、これらを細繊維の繊維ウェブ側から前記細繊維の繊維径に対応するバーブ深さのニードル針を用いてニードルパンチ処理して前記各繊維ウェブの構成繊維相互並びに各繊維ウェブ間の構成繊維相互を絡合させると共に前記太繊維の一部を太繊維からなる繊維ウェブ側から突出させ、その後、太繊維からなる繊維ウェブ側から加熱処理する敷物用不織布バッキングの製造方法であって、
前記太繊維は繊維表面にホットメルト樹脂がコーティングされてなり、前記加熱処理によりホットメルト樹脂を溶融させ、その溶融物によって突出する太繊維の根元を固めることを特徴とするズレ防止機能を有する敷物用不織布バッキングの製造方法。
【請求項３】
細繊維の繊維ウェブ上に太繊維の繊維ウェブを形成し、次いで、これらを細繊維の繊維ウェブ側から前記細繊維の繊維径に対応するバーブ深さのニードル針を用いてニードルパンチ処理して前記各繊維ウェブの構成繊維相互並びに各繊維ウェブ間の構成繊維相互を絡合させると共に前記太繊維の一部を太繊維からなる繊維ウェブ側から突出させ、その後、太繊維からなる繊維ウェブ側から加熱処理する敷物用不織布バッキングの製造方法であって、
前記太繊維の繊維ウェブ側に熱可塑性樹脂を塗布又は含浸することによって突出する太繊維の根元を固めることを特徴とするズレ防止機能を有する敷物用不織布バッキングの製造方法。
【請求項４】
請求項１〜３のいずれかに記載のズレ防止機能を有する敷物用不織布バッキングの製造方法を用いて製造されたズレ防止機能を有する敷物用不織布バッキング。
【請求項５】
請求項４に記載の敷物用不織布バッキングを備えたことを特徴とする敷物。
【請求項６】
敷物用不織布バッキングの内側に前記不織布バッキングから突出する太繊維を支持する支持層を設けたことを特徴とする請求項５に記載の敷物。